ЧАСТИЦЫ ОКСИДА АЛЮМИНИЯ И СПОСОБЫ ИХ ПОЛУЧЕНИЯ

1. Способ получения частиц оксида алюминия, включающий стадии:
(a) добавления первого содержащего алюминий соединения к первому кислотному раствору, пока значение рН первого кислотного раствора не станет равным или большим чем около 8,0, с образованием первого основного раствора, в котором величина рН повышается с регулируемой скоростью менее чем около 1,8 единицы рН в минуту;
(b) поддерживания величины рН первого основного раствора в течение по меньшей мере примерно 1,0 мин;
(c) добавления кислоты к первому основному раствору, пока значение рН первого основного раствора не станет равным или меньшим чем около 5,0, с образованием второго кислотного раствора;
(d) поддерживания величины рН второго кислотного раствора в течение по меньшей мере 1,0 мин;
(e) добавления второго содержащего алюминий соединения ко второму кислотному раствору, пока значение рН второго кислотного раствора не станет равным или большим чем около 8,0, с образованием второго основного раствора, в котором величина рН повышается с регулируемой скоростью менее чем примерно 1,8 единицы рН в минуту;
(f) поддерживания величины рН второго основного раствора в течение по меньшей мере около 1,0 мин; и
(g) повторения стадий от (с) до (f) по меньшей мере 5 раз.
2. Способ по п.1, в котором названное первое содержащее алюминий соединение и названное второе содержащее алюминий соединение включают алюминат натрия и названная кислота включает азотную кислоту.
3. Способ по п.2, в котором только алюминат натрия и азотная кислота представляют собой реагенты, используемые для получения частиц оксида алюминия.
4. Способ по п.1, в котором стадии от (с) до (f) повторяют около 20 раз.
5. Способ по п.1, в котором второй кислотный раствор имеет значение рН от около 1,4 до около 3,0 и второй основный раствор имеет значение рН от около 9,0 до около 10,6.
6. Способ по п.1, в котором второй кислотный раствор имеет значение рН около 1,6 и второй основный раствор имеет значение рН около 10,2.
7. Способ по п.1, в котором названная регулируемая скорость составляет около 1,7 единицы рН в минуту.
8. Способ по п.1, в котором значение рН второго кислотного раствора поддерживают на уровне рН, равном или меньшем чем около 5,0, в течение времени от около 2 до около 5 мин на стадии (d), и значение рН второго основного раствора поддерживают на уровне рН, равном или большем чем около 8,0, в течение времени от около 1 до около 3 мин на стадии (f).
9. Способ по п.1, в котором значение рН второго кислотного раствора поддерживают на уровне рН, равном или меньшем чем около 5,0, в течение времени около 3 мин на стадии (d) и значение рН второго основного раствора поддерживают на уровне рН, равном или большем чем около 8,0, в течение времени около 1 мин на стадии (f).
10. Способ по п.1, в котором кислоту добавляют к первому основному раствору на стадии (с) так, чтобы снижать значение рН с регулируемой скоростью около 8,0 единиц рН в минуту.
11. Способ по п.1, дополнительно включающий:
фильтрование названного второго основного раствора, когда значение рН названного второго основного раствора является равным или большим чем около 10,0;
промывание частиц оксида алюминия деминерализованной водой и
высушивание частиц оксида алюминия.
12. Способ получения золя оксида алюминия, включающий стадии:
добавления частиц оксида алюминия, полученных по способу по п.1, к водному раствору с образованием смеси и
доведение величины рН смеси до уровня менее чем около 5,0.
13. Способ по п.12, в котором названный золь оксида алюминия имеет содержание твердого вещества из частиц оксида алюминия вплоть до около 40% в расчете на общий вес названного золя оксида алюминия и вязкость менее чем около 100 сП.
14. Способ получения покрытого субстрата, включающий стадии:
приготовления субстрата, имеющего первую поверхность; и
нанесения покрытия из золя оксида алюминия, полученного по способу по п.12, на названную первую поверхность с образованием на ней покровного слоя.
15. Способ получения напечатанного субстрата, включающий стадии:
нанесения содержащей красящие вещества композиции на покровный слой покрытого субстрата, полученного способом по п.14.
16. Способ получения частиц оксида алюминия, включающий стадии:
добавления только двух реагентов к воде с образованием смеси частиц оксида алюминия в воде, в котором названные два реагента включают алюминат натрия и азотную кислоту;
фильтрования названной смеси при величине рН, равной или большей чем около 8,0;
промывания частиц оксида алюминия деминерализованной водой и
высушивания частиц оксида алюминия.
17. Способ по п.16, в котором названная стадия добавления включает:
(a) добавление алюмината натрия к первому кислотному раствору, пока значение рН первого кислотного раствора не станет равным или большим чем около 8,0, с образованием первого основного раствора, причем названный первый кислотный раствор включает азотную кислоту в воде;
(b) поддерживание величины рН первого основного раствора в течение по меньшей мере примерно 1 мин;
(c) добавление азотной кислоты к первому основному раствору, пока значение рН первого основного раствора не станет равным или меньшим чем около 5,0, с образованием второго кислотного раствора;
(d) поддерживание величины рН второго кислотного раствора в течение по меньшей мере 3,0 мин;
(e) добавление алюмината натрия ко второму кислотному раствору, пока значение рН второго кислотного раствора не станет равным или большим чем около 8,0, с образованием второго основного раствора;
(f) поддерживание величины рН второго основного раствора в течение по меньшей мере около 1 мин; и
(g) повторение стадий от (с) до (f) по меньшей мере 5 раз.
18. Способ по п.17, в котором алюминат натрия добавляют к первому кислотному раствору на стадии (а) и второму кислотному раствору на стадии (е), чтобы повышать значение рН с регулируемой скоростью около 1,7 единицы рН в минуту.
19. Частицы оксида алюминия, образованные способом по любому из пп.1-11 и 16-18.
20. Частицы оксида алюминия, имеющие форму частиц в виде несимметричных лейст и кристаллическую структуру, имеющую первый размер, измеренный по (120)-плоскости рентгеновской дифракции, и второй размер, измеренный по (020)-плоскости рентгеновской дифракции, в которых отношение второго размера к первому размеру составляет по меньшей мере 1,1.
21. Частицы оксида алюминия по п.20, в которых отношение составляет по меньшей мере 1,2.
22. Частицы оксида алюминия по п.20, в которых отношение составляет по меньшей мере 1,3.
23. Частицы оксида алюминия по п.20, в которых отношение составляет по меньшей мере 1,5.
24. Частицы оксида алюминия по п.20, в которых частицы имеют первый размер от около 10 до около 50 Å (1-5 нм) по измерению по (120)-плоскости рентгеновской дифракции, и второй размер от около 30 до около 100 Å (3-10 нм) по измерению по (020)-плоскости рентгеновской дифракции.
25. Золь оксида алюминия, полученный из частиц по п.20.
26. Золь оксида алюминия или дисперсия, включающая частицы оксида алюминия, имеющие форму частиц в виде несимметричных лейст, средний наибольший размер частицы менее чем около 1 мкм и отношение геометрических размеров по меньшей мере 1,1.
27. Дисперсия по п.26, в которых частицы имеют средний наибольший размер частиц от около 80 до около 600 нм.
28. Дисперсия по п.27, в которых частицы имеют средний наибольший размер частиц от около 100 до около 150 нм.
3
29. Дисперсия по п.26, в которых частицы имеют поровый объем по меньшей мере около 0,40 см/г.
3
30. Дисперсия по п.26, в которых частицы имеют поровый объем от около 0,50 до около 0,85 см/г.
2
31. Дисперсия по п.26, в которых частицы имеют удельную площадь поверхности по методу BET около 172 м/г.
32. Дисперсия по п.26, в которых частицы имеют первый размер кристаллов от около 10 до около 50 Å (1-5 нм) по измерению по (120)-плоскости рентгеновской дифракции и второй размер кристаллов от около 30 до около 100 Å (3-10 нм) по измерению по (020)-плоскости рентгеновской дифракции.
33. Дисперсия по п.26, включающая вплоть до 40% частиц оксида алюминия по п.26 в воде в расчете на общий вес названной дисперсии, в которой названная дисперсия имеет значение рН менее чем около 4,0 и вязкость менее чем около 100 сП.
34. Дисперсия по п.33, в которой названная дисперсия включает около 30% названных частиц оксида алюминия в расчете на общий вес названной дисперсии, в которой названная дисперсия имеет значение рН около 4,0 и вязкость около 80 сП.
35. Покрытый субстрат, включающий субстрат, имеющий первую поверхность и покрытие на названной первой поверхности, в котором названное покрытие включает дисперсию по п.26 после высушивания.
36. Дисперсия оксида алюминия, включающая частицы оксида алюминия, имеющие частицы несимметричной формы, средний наибольший размер частиц менее чем около 1 мкм и отношение геометрических размеров по меньшей мере 1,1, в которой названная дисперсия включает вплоть до 40% частиц оксида алюминия в воде в расчете на общий вес названной дисперсии и в которой названная дисперсия имеет значение рН менее чем около 4,0 и вязкость менее чем около 100 сП.
37. Дисперсия по п.36, в которой названная дисперсия включает около 30% названных частиц оксида алюминия в расчете на общий вес названной дисперсии, в которой названная дисперсия имеет значение рН около 4,0 и вязкость около 80 сП.